(57)【要約】      （修正有）【課題】貴金属を主材料として使用しなくても、優れた外観を有する時計用部品を提供すること、また、前記時計用部品を備えた時計を提供する。【解決手段】時計用部品１０は、Ｔｉの窒化物もしくは炭化物、Ｃｒの窒化物もしくは炭化物、または、金属材料を含む第１の材料で構成された第１の領域１１と、Ｔｉの窒化物もしくは炭化物、Ｃｒの窒化物もしくは炭化物、または、金属材料を含む第２の材料で構成された膜状の第２の領域１２と、第１の領域１１と第２の領域１２との間に設けられ光透過性を有する材料で構成された膜状の第３の領域１３とを有し、金属光沢を呈する金属光沢部１と、金属光沢部１の第２の領域１２側に設けられ、金属酸化物の多層膜２１で構成され、色調を調整する機能を有する調色膜２とを備える。【選択図】図１
2018124268.tif 000002
【特許請求の範囲】
【請求項１】
Ｔｉの窒化物もしくは炭化物、Ｃｒの窒化物もしくは炭化物、または、金属材料を含む第１の材料で構成された第１の領域と、Ｔｉの窒化物もしくは炭化物、Ｃｒの窒化物もしくは炭化物、または、金属材料を含む第２の材料で構成された膜状の第２の領域と、前記第１の領域と前記第２の領域との間に設けられ光透過性を有する材料で構成された膜状の第３の領域とを有し、金属光沢を呈する金属光沢部と、
前記金属光沢部の前記第２の領域側に設けられ、金属酸化物の多層膜で構成され、色調を調整する機能を有する調色膜とを備えることを特徴とする時計用部品。
【請求項２】
前記第１の領域は、前記第１の材料で構成された基材である請求項１に記載の時計用部品。
【請求項３】
前記第１の領域は、Ｔｉの窒化物および炭化物、Ｃｒの窒化物および炭化物、ならびに、金属材料のいずれをも実質的に含まない材料で構成された基材上に設けられた被膜である請求項１に記載の時計用部品。
【請求項４】
前記第１の領域は、１０ｎｍ以上の厚さを有するものである請求項１ないし３のいずれか１項に記載の時計用部品。
【請求項５】
前記第２の領域は、２００ｎｍ以下の厚さを有するものである請求項１ないし４のいずれか１項に記載の時計用部品。
【請求項６】
前記第３の領域は、金属酸化物で構成されたものである請求項１ないし５のいずれか１項に記載の時計用部品。
【請求項７】
前記第３の領域は、１０ｎｍ以上の厚さを有するものである請求項１ないし６のいずれか１項に記載の時計用部品。
【請求項８】
前記調色膜は、Ｔａ２Ｏ５、ＳｉＯ２、ＴｉＯ２、Ａｌ２Ｏ３、ＺｒＯ２、Ｎｂ２Ｏ５およびＨｆＯ２よりなる群から選択される少なくとも１種を含む材料で構成された層を有するものである請求項１ないし７のいずれか１項に記載の時計用部品。
【請求項９】
前記調色膜の厚さは、１００ｎｍ以上２０００ｎｍ以下である請求項１ないし８のいずれか１項に記載の時計用部品。
【請求項１０】
前記第２の領域は、Ｔｉ、ＣｒまたはＡｌを含む材料で構成されたものである請求項１ないし９のいずれか１項に記載の時計用部品。
【請求項１１】
時計用部品は、風防ガラス、文字板、ケースまたはバンドである請求項１ないし１０のいずれか１項に記載の時計用部品。
【請求項１２】
請求項１ないし１１のいずれか１項に記載の時計用部品を備えたことを特徴とする時計。
【発明の詳細な説明】
【技術分野】
【０００１】
本発明は、時計用部品および時計に関する。
【背景技術】
【０００２】
時計は、実用品としての機能が求められるとともに、装飾品として優れた審美性（美的外観）が要求される。
【０００３】
このため、文字板、ケース等の時計用部品には、優れた質感を有する貴金属材料が用いられている（例えば、特許文献１参照）。
【０００４】
しかしながら、貴金属材料は、一般に高価であり、また、埋蔵量等の関係から、過剰な使用を抑制することが求められている。
【先行技術文献】
【特許文献】
【０００５】
【特許文献１】特開２００９−６９０７８号公報
【発明の概要】
【発明が解決しようとする課題】
【０００６】
本発明の目的は、貴金属を主材料として使用しなくても、優れた外観を有する時計用部品を提供すること、また、前記時計用部品を備えた時計を提供することにある。
【課題を解決するための手段】
【０００７】
このような目的は、下記の本発明により達成される。
【０００８】
本発明の時計用部品は、Ｔｉの窒化物もしくは炭化物、Ｃｒの窒化物もしくは炭化物、または、金属材料を含む第１の材料で構成された第１の領域と、Ｔｉの窒化物もしくは炭化物、Ｃｒの窒化物もしくは炭化物、または、金属材料を含む第２の材料で構成された膜状の第２の領域と、前記第１の領域と前記第２の領域との間に設けられ光透過性を有する材料で構成された膜状の第３の領域とを有し、金属光沢を呈する金属光沢部と、
前記金属光沢部の前記第２の領域側に設けられ、金属酸化物の多層膜で構成され、色調を調整する機能を有する調色膜とを備えることを特徴とする。
【０００９】
これにより、貴金属を主材料として使用しなくても、優れた外観を有する時計用部品を提供することができる。
【００１０】
本発明の時計用部品では、前記第１の領域は、前記第１の材料で構成された基材であることが好ましい。
【００１１】
これにより、時計用部品の構造をより単純なものとすることができ、時計用部品の生産性をより優れたものとすることができる。
【００１２】
本発明の時計用部品では、前記第１の領域は、Ｔｉの窒化物および炭化物、Ｃｒの窒化物および炭化物、ならびに、金属材料のいずれをも実質的に含まない材料で構成された基材上に設けられた被膜であることが好ましい。
【００１３】
これにより、基材の構成材料等の選択の幅が広がり、時計用部品の成形方法の選択の幅、時計における時計用部品の配置部位の選択の幅等をより広いものとすることができる。また、時計用部品全体としての、金属材料の使用量をより少ないものとすることができる。
【００１４】
本発明の時計用部品では、前記第１の領域は、１０ｎｍ以上の厚さを有するものであることが好ましい。
【００１５】
これにより、時計用部品全体としての光沢感、審美性をより優れたものとすることができる。
【００１６】
本発明の時計用部品では、前記第２の領域は、２００ｎｍ以下の厚さを有するものであることが好ましい。
【００１７】
これにより、時計用部品全体としての光沢感、審美性をより優れたものとすることができる。また、時計用部品の外観の角度依存性をより低いものとし、より幅広い視野角で、安定的に優れた審美性が得られる。
【００１８】
本発明の時計用部品では、前記第３の領域は、金属酸化物で構成されたものであることが好ましい。
【００１９】
これにより、時計用部品の耐久性、審美性をより高いレベルで両立しつつ、時計用部品の外観の角度依存性をより低いものとすることができる。
【００２０】
本発明の時計用部品では、前記第３の領域は、１０ｎｍ以上の厚さを有するものであることが好ましい。
【００２１】
これにより、第１の領域と第２の領域との間隔をより好適なものとすることができ、時計用部品の外観の角度依存性をより低いものとすることができる。また、時計用部品の耐久性、不本意な厚型化等をより効果的に防止することができる。
【００２２】
本発明の時計用部品では、前記調色膜は、Ｔａ２Ｏ５、ＳｉＯ２、ＴｉＯ２、Ａｌ２Ｏ３、ＺｒＯ２、Ｎｂ２Ｏ５およびＨｆＯ２よりなる群から選択される少なくとも１種を含む材料で構成された層を有するものであることが好ましい。
【００２３】
これにより、時計用部品の審美性をより優れたものとすることができるとともに、時計用部品全体として表現することのできる色調の範囲をより広いものとすることができる。また、これらの化合物は、各種の金属酸化物の中でも化学的安定性が特に高い材料であり、時計用部品全体としての外観の安定性、耐久性をより優れたものとすることができる。
【００２４】
本発明の時計用部品では、前記調色膜の厚さは、１００ｎｍ以上２０００ｎｍ以下であることが好ましい。
【００２５】
これにより、時計用部品の審美性をより優れたものとすることができ、色再現域をより広いものとすることができるとともに、調色膜の不本意な剥離等をより効果的に防止することができ、時計用部品の耐久性、信頼性をより優れたものとすることができ、また、時計用部品の生産性をより優れたものとすることができる。
【００２６】
本発明の時計用部品では、前記第２の領域は、Ｔｉ、ＣｒまたはＡｌを含む材料で構成されたものであることが好ましい。
【００２７】
これにより、時計用部品全体として、青みがかった高級感のある金属光沢を好適に得ることができる。
【００２８】
本発明の時計用部品は、風防ガラス、文字板、ケースまたはバンドであることが好ましい。
【００２９】
これらの部品（時計用部品）は、時計全体の外観に大きな影響を与えるものであるため、これらの部品に本発明が適用されることにより、時計全体としての審美性をより優れたものとすることができる。
【００３０】
本発明の時計は、本発明の時計用部品を備えたことを特徴とする。
【００３１】
これにより、貴金属を主材料として使用しなくても、優れた外観を有する時計を提供することができる。
【図面の簡単な説明】
【００３２】
【図１】本発明の時計用部品の第１実施形態を模式的に示す断面図である。
【図２】本発明の時計用部品の第２実施形態を模式的に示す断面図である。
【図３】本発明の時計用部品の第３実施形態を模式的に示す断面図である。
【図４】本発明の時計（腕時計）の好適な実施形態を模式的に示す部分断面図である。
【発明を実施するための形態】
【００３３】
以下、添付する図面を参照しつつ、好適な実施形態について詳細な説明をする。
《時計用部品》
まず、本発明の時計用部品について説明する。
【００３４】
［第１実施形態］
図１は、本発明の時計用部品の第１実施形態を模式的に示す断面図である。
【００３５】
時計用部品１０は、Ｔｉの窒化物もしくは炭化物、Ｃｒの窒化物もしくは炭化物、または、金属材料を含む第１の材料で構成された第１の領域１１と、Ｔｉの窒化物もしくは炭化物、Ｃｒの窒化物もしくは炭化物、または、金属材料を含む第２の材料で構成された膜状の第２の領域１２と、第１の領域１１と第２の領域１２との間に設けられ光透過性を有する材料で構成された膜状の第３の領域１３とを有し、金属光沢を呈する金属光沢部１を備えるとともに、金属光沢部１の第２の領域１２側に設けられ、金属酸化物の多層膜で構成され、色調を調整する機能を有する調色膜２を備えている。
【００３６】
なお、本発明において、「窒化物」は、窒素（Ｎ）を含む金属化合物のことを指し、炭窒化物等を含む。また、本発明において、「炭化物」は、炭素（Ｃ）を含む金属化合物のことを指し、炭窒化物等を含む。
【００３７】
金属光沢部１は、全体として金属光沢感を呈する部位である。
調色膜２は、金属光沢部１の金属光沢感を生かしつつ、時計用部品１０全体としての色調を調整する機能を有するものである。
そして、観察者の視点は、図１中の上側（時計用部品１０の調色膜２が設けられた面側（時計用部品１０の金属光沢部１よりも調色膜２に近い側））である（後述する図２、図３についても同様）。
【００３８】
このような構成により、貴金属を主材料として使用しなくても、優れた外観（金属光沢を呈する外観）、特に高級感を有する時計用部品１０を提供することができる。また、貴金属を使用する場合であっても、その使用量を抑制することができる。より具体的には、例えば、貴金属を実質的に含まなくても貴金属材料が呈するような高級感のある外観を得ることができる。また、貴金属は、一般に、傷等が付きやすいという特徴があるが、上記のような構成とすることにより、時計用部品１０全体として耐擦傷性等を優れたものとすることができる。特に、時計用部品１０では、優れた外観と、優れた耐擦傷性とを両立することができる。また、金属材料だけでは、表現することが困難な青みがかった光沢感のある金属感や、赤みがかった光沢感のある金属感等、様々な色調を表現することができ、単に金属材料（特に、貴金属材料）のみを用いた場合には得ることのできない色調の外観を得ることができる。すなわち、表現することができる色範囲（色再現域）をより広いものとすることができる。また、金属光沢部１が金属材料（例えば、化学的安定性が比較的低く、酸化等の反応が進行しやすい金属材料等）で構成されたものであっても、化学的安定性に優れた酸化物で構成された調色膜２で被覆することにより、時計用部品１０全体としての外観の安定性、耐久性が向上する。
また、金属光沢部１において、第１の領域１１と第２の領域１２との間に、光透過性を有する材料で構成された第３の領域１３が設けられていることにより、金属光沢を呈する第１の領域１１と第２の領域１２との間に所定の間隔を設けることができ、これらの各領域との光干渉を利用して、時計用部品１０の外観の角度依存性を低くし、幅広い視野角で、安定的に優れた審美性が得られる。また、金属光沢を呈する材料で構成された複数の領域として第１の領域１１および第２の領域１２を設けることにより、調色膜２を有することによる効果と相まって、時計用部品１０全体として表現することができる色範囲（色再現域）をさらに広いものとすることができる。
【００３９】
特に、本実施形態の時計用部品１０では、金属光沢部１の第１の領域１１は、第１の材料で構成された基材５である。
【００４０】
これにより、時計用部品１０の構造をより単純なものとすることができ、時計用部品１０の生産性をより優れたものとすることができる。
【００４１】
≪基材（第１の領域）≫
本実施形態において、基材５（第１の領域１１）は、Ｔｉの窒化物もしくは炭化物、Ｃｒの窒化物もしくは炭化物、または、金属材料を含む第１の材料で構成されたものである。第１の材料は、金属光沢を呈するものである。
【００４２】
第１の領域１１を構成する金属材料としては、貴金属より卑な金属であるのが好ましく、例えば、Ａｌ、Ｔｉ、Ｖ、Ｃｒ、Ｆｅ、Ｃｏ、Ｎｉ、Ｃｕ、Ｚｎ、Ｚｒ、Ｎｂ、Ｍｏ、Ｉｎ、Ｓｎ、Ｈｆ、Ｔａ、Ｗ、Ｂｉ、Ｍｇや、これらのうち少なくとも１種を含む合金等が挙げられる。なお、少量の貴金属を含むことを妨げるものではない。
【００４３】
第１の領域１１が、Ｔｉ、ＣｒまたはＡｌを含む材料で構成されたものであると、時計用部品１０全体として、青みがかった高級感のある金属光沢を好適に得ることができる。
【００４４】
また、第１の領域１１が、Ｔｉの窒化物で構成されたものであると、時計用部品１０全体としての光沢感をより優れたものとすることができる。
【００４５】
また、第１の領域１１が、Ｔｉの炭化物で構成されたものであると、時計用部品１０全体として、高級感のある黒味を帯びた色の外観を好適に得ることができる。特に、時計用部品１０全体として、従来では、表現が特に困難であった黒味がかった赤色や黒味がかった青色等の外観を得ることができる。
【００４６】
第１の領域１１がＴｉの炭窒化物を含む材料で構成されている場合、例えば、ピンクゴールドに類似の色調を好適に表現することができる。
【００４７】
第１の領域１１は、貴金属元素（Ａｕ、Ａｇ、Ｐｔ、Ｐｄ、Ｒｈ、Ｉｒ、Ｒｕ、Ｏｓ）の含有率が十分に低いものであるのが好ましく、第１の領域１１中における貴金属元素の含有率（複数種の貴金属元素を含む場合はこれらの含有率の総和）は、１．０質量％以下であるのが好ましく、０．５質量％以下であるのがより好ましく、０．１質量％以下であるのがさらに好ましい。
【００４８】
これにより、貴金属を主材料として使用しなくても、優れた外観が得られるという本発明による効果がより顕著に発揮される。
【００４９】
なお、第１の領域１１は、金属光沢感を有するものであれば、Ｔｉの窒化物および炭化物、Ｃｒの窒化物および炭化物、ならびに、金属材料以外の成分を含むものであってもよい。ただし、第１の領域１１中における前記の材料（Ｔｉの窒化物および炭化物、Ｃｒの窒化物および炭化物、ならびに、金属材料）以外の成分の含有率は、５質量％以下であるのが好ましく、１質量％以下であるのがより好ましい。
【００５０】
第１の領域１１は、１０ｎｍ以上の厚さを有するものであるのが好ましく、２０ｎｍ以上の厚さを有するものであるのがより好ましく、３０ｎｍ以上の厚さを有するものであるのがさらに好ましい。
【００５１】
これにより、時計用部品１０全体としての光沢感、審美性をより優れたものとすることができる。
【００５２】
基材５は、各部位で均一な組成を有するものであってもよいし、組成の異なる部位を有するものであってもよい。例えば、基材５は、基部と、当該基部を被覆し当該基部とは異なる組成を有する少なくとも１層の膜を有するものや、組成が傾斜的に変化する傾斜材料（例えば、厚さ方向に組成が傾斜的に変化する傾斜材料等）で構成されたもの等であってもよい。
【００５３】
基材５の形状、大きさは、特に限定されず、通常、時計用部品１０の形状、大きさに基づいて決定される。また、基材５には、文字、数字、記号、模様等の凹凸パターンが設けられていてもよい。
【００５４】
基材５は、例えば、表面に、鏡面加工、スジ目加工、梨地加工等の表面加工が施されたものであってもよい。
【００５５】
これにより、時計用部品１０の表面の光沢具合にバリエーションを持たせることが可能となり、時計用部品１０の審美性をさらに向上させることができる。鏡面加工は、例えば、周知の研磨方法を用いて行うことができ、例えば、バフ（羽布）研磨、バレル研磨、その他の機械研磨等を採用することができる。
【００５６】
また、このような表面加工を施した基材５を用いて製造される時計用部品１０は、後に詳述する各種の膜に対して表面加工を直接施すことにより得られるものに比べて、ギラツキ等が抑制されたものとなり、特に審美性に優れたものとなる。また、後に詳述する各種の膜は通常比較的薄いものであり、当該膜に対して表面加工を直接施す場合には、当該表面加工を施す際に当該膜にカケ、剥離等の欠陥を生じ易く、時計用部品１０の製造の歩留りが著しく低下する場合があるが、基材５に対して表面加工を行うことにより、このような問題の発生も効果的に防止することができ、かつ比較的膜厚が薄い為表面加工の審美性を損なうこともない。また、基材５に対する表面加工は、後に詳述する各種の膜に対する表面加工に比べて、温和な条件で容易に行うことができる。
【００５７】
≪第２の領域≫
第２の領域１２は、Ｔｉの窒化物もしくは炭化物、Ｃｒの窒化物もしくは炭化物、または、金属材料を含む第２の材料で構成された膜状の領域である。第２の材料は、金属光沢を呈するものである。
【００５８】
第２の領域１２を構成する金属材料としては、例えば、第１の領域１１の構成材料として挙げたものが挙げられる。
【００５９】
第２の領域１２が、Ｔｉ、ＣｒまたはＡｌを含む材料で構成されたものであると、時計用部品１０全体として、青みがかった高級感のある金属光沢を好適に得ることができる。
【００６０】
特に、第１の領域１１とともに第２の領域１２がＴｉ、ＣｒまたはＡｌを含む材料で構成されたものであると、上記のような効果がより顕著に発揮され、時計用部品１０全体としての審美性をより優れたものとすることができ、より高級感のある青みがかった金属光沢を得ることができる。
【００６１】
また、第２の領域１２が、ＴｉまたはＣｒの窒化物で構成されたものであると、時計用部品１０全体として、高級感のある金色の外観（単体としてのＡｕに類似した外観）を好適に得ることができる。特に、第１の領域１１とともに第２の領域１２がＴｉまたはＣｒの窒化物で構成されたものであると、時計用部品１０全体として、高級感をより優れたものとすることができる。
【００６２】
また、第２の領域１２が、Ｔｉの炭化物で構成されたものであると、時計用部品１０全体として、高級感のある黒色味を帯びた外観を好適に得ることができる。特に、時計用部品１０全体として、従来では、表現が特に困難であった黒味がかった赤色や黒味がかった青色等の外観を得ることができる。
【００６３】
第２の領域１２がＴｉの炭窒化物を含む材料で構成されている場合、例えば、ピンクゴールドに類似の色調を好適に表現することができる。
【００６４】
第２の領域１２は、貴金属元素（Ａｕ、Ａｇ、Ｐｔ、Ｐｄ、Ｒｈ、Ｉｒ、Ｒｕ、Ｏｓ）の含有率が十分に低いものであるのが好ましく、第２の領域１２中における貴金属元素の含有率（複数種の貴金属元素を含む場合はこれらの含有率の総和）は、１．０質量％以下であるのが好ましく、０．５質量％以下であるのがより好ましく、０．１質量％以下であるのがさらに好ましい。
【００６５】
これにより、貴金属を主材料として使用しなくても、優れた外観が得られるという本発明による効果がより顕著に発揮される。
【００６６】
なお、第２の領域１２は、金属光沢感を有するものであれば、Ｔｉの窒化物および炭化物、Ｃｒの窒化物および炭化物、ならびに、金属材料以外の成分を含むものであってもよい。ただし、第２の領域１２中における前記の材料（Ｔｉの窒化物および炭化物、Ｃｒの窒化物および炭化物、ならびに、金属材料）以外の成分の含有率は、５質量％以下であるのが好ましく、１質量％以下であるのがより好ましい。
【００６７】
第２の領域１２は、２００ｎｍ以下の厚さを有するものであるのが好ましく、１８０ｎｍ以下の厚さを有するものであるのがより好ましく、１ｎｍ以上１６０ｎｍ以下の厚さを有するものであるのがさらに好ましい。
【００６８】
これにより、時計用部品１０全体としての光沢感、審美性をより優れたものとすることができる。また、時計用部品１０の外観の角度依存性をより低いものとし、より幅広い視野角で、安定的に優れた審美性が得られる。
【００６９】
第２の領域１２は、各部位で均一な組成を有するものであってもよいし、組成の異なる部位を有するものであってもよい。例えば、第２の領域１２は、複数の層が積層された積層体や、組成が傾斜的に変化する傾斜材料（例えば、厚さ方向に組成が傾斜的に変化する傾斜材料等）で構成されたもの等であってもよい。
【００７０】
第２の領域１２の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング、レーザーアブレーション等の乾式めっき法（気相成膜法）、溶射等が挙げられるが、乾式めっき法（気相成膜法）が好ましい。
【００７１】
第２の領域１２の形成方法として乾式めっき法（気相成膜法）を適用することにより、均一な膜厚を有し、均質で、かつ、第３の領域１３等との密着性が特に優れた第２の領域１２を確実に形成することができる。その結果、時計用部品１０の審美的外観、耐久性を特に優れたものとすることができる。
【００７２】
また、第２の領域１２の形成方法として乾式めっき法（気相成膜法）を適用することにより、形成すべき第２の領域１２が比較的薄いものであっても、膜厚の不本意なばらつきを十分に小さいものとすることができる。このため、時計用部品１０の信頼性を向上させる上でも有利である。
【００７３】
上記のような乾式めっき法（気相成膜法）の中でも、イオンプレーティングが特に好ましい。
【００７４】
第２の領域１２の形成方法としてイオンプレーティングを適用することにより、上記のような効果はより顕著なものとなる。すなわち、第２の領域１２の形成方法としてイオンプレーティングを適用することにより、均一な膜厚を有し、均質で、かつ、第３の領域１３等との密着性が特に優れた第２の領域１２をより確実に形成することができる。その結果、最終的に得られる時計用部品１０の審美的外観、耐久性をさらに優れたものとすることができる。
【００７５】
また、第２の領域１２の形成方法としてイオンプレーティングを適用することにより、形成すべき第２の領域１２が比較的薄いものであっても、膜厚の不本意なばらつきを特に小さいものとすることができる。
【００７６】
≪第３の領域≫
第３の領域１３は、第１の領域１１と第２の領域１２との間に設けられ光透過性を有する材料で構成された膜状の領域である。
【００７７】
第３の領域１３は、光透過性を有する材料で構成されたものであればよいが、第３の領域１３についての可視光の透過率（例えば、波長５５０ｎｍの光の透過率）は、８０％以上であるのが好ましく、８５％以上であるのがより好ましく、９０％以上であるのがさらに好ましい。
【００７８】
これにより、時計用部品１０の外観において、第１の領域１１および第２の領域１２の表面での光の反射をより効果的に利用することができ、時計用部品１０の外観の角度依存性をより低いものとし、より幅広い視野角で、安定的に優れた審美性が得られる。
【００７９】
第３の領域１３の構成材料としては、例えば、サファイアガラス、ソーダガラス、結晶性ガラス、石英ガラス、鉛ガラス、カリウムガラス、ホウケイ酸ガラス、無アルカリガラス等のガラス材料、各種熱可塑性樹脂、各種硬化性樹脂等のプラスチック材料、金属酸化物、ＤＬＣ等が挙げられるが、金属酸化物が好ましい。
【００８０】
これにより、時計用部品１０の耐久性、審美性をより高いレベルで両立しつつ、時計用部品１０の外観の角度依存性をより低いものとすることができる。
【００８１】
第３の領域１３を構成する金属酸化物としては、各種の金属の酸化物を用いることができるが、Ｔａ２Ｏ５、ＳｉＯ２、ＴｉＯ２、Ａｌ２Ｏ３、ＺｒＯ２、Ｎｂ２Ｏ５およびＨｆＯ２よりなる群から選択される少なくとも１種を含むものであるのが好ましい。
【００８２】
これにより、第３の領域１３の透明性をより高いもの（第３の領域１３の着色の程度をより低いもの）とし、時計用部品１０の審美性をより優れたものとすることができるとともに、時計用部品１０の外観の角度依存性をより低いものとすることができる。また、これらの化合物は、各種の金属酸化物の中でも化学的安定性が特に高い材料であり、時計用部品１０全体としての外観の安定性、耐久性をより優れたものとすることができる。
【００８３】
中でも、Ａｌ２Ｏ３およびＨｆＯ２は、硬度が特に高い材料であり、化学的な耐久性だけでなく、機械的な力に対しても優れた耐久性を有する。
【００８４】
なお、第３の領域１３が金属酸化物を含む材料で構成されたものである場合、第３の領域１３は金属酸化物以外の成分を含むものであってもよい。ただし、第３の領域１３中における金属酸化物以外の成分の含有率は、５質量％以下であるのが好ましく、１質量％以下であるのがより好ましい。
【００８５】
第３の領域１３は、各部位で均一な組成を有するものであってもよいし、組成の異なる部位を有するものであってもよい。例えば、第３の領域１３は、複数の層が積層された積層体や、組成が傾斜的に変化する傾斜材料（例えば、厚さ方向に組成が傾斜的に変化する傾斜材料等）で構成されたもの等であってもよい。
【００８６】
第３の領域１３の厚さは、１０ｎｍ以上であるのが好ましく、１５ｎｍ以上であるのがより好ましく、２０ｎｍ以上５０００ｎｍ以下であるのがさらに好ましい。
【００８７】
これにより、第１の領域１１と第２の領域１２との間隔をより好適なものとすることができ、時計用部品１０の外観の角度依存性をより低いものとすることができる。また、時計用部品１０の耐久性、不本意な厚型化等をより効果的に防止することができる。
【００８８】
なお、第３の領域１３は、各部位で均一な厚さを有するものであってもよいし、厚さが異なる領域を有するものであってもよい。
これにより、時計用部品１０の外観の角度依存性を各部位で異なるものとすることができ、外光の入射方向に対する角度（傾き）を変化させた場合における時計用部品１０の外観に多様性を持たせることができる。
【００８９】
第３の領域１３の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング、レーザーアブレーション等の乾式めっき法（気相成膜法）、溶射等が挙げられるが、乾式めっき法（気相成膜法）が好ましい。
【００９０】
第３の領域１３の形成方法として乾式めっき法（気相成膜法）を適用することにより、均一な膜厚を有し、均質で、かつ、第１の領域１１等との密着性が特に優れた第３の領域１３を確実に形成することができる。その結果、時計用部品１０の審美的外観、耐久性を特に優れたものとすることができる。
【００９１】
また、第３の領域１３の形成方法として乾式めっき法（気相成膜法）を適用することにより、形成すべき第３の領域１３が比較的薄いものであっても、膜厚のばらつきを十分に小さいものとすることができる。このため、時計用部品１０の信頼性を向上させる上でも有利である。
【００９２】
また、第３の領域１３の形成方法として乾式めっき法（気相成膜法）を適用することにより、例えば、第３の領域１３中の各部位における酸素の含有率等をより確実に制御することができる。
【００９３】
上記のような乾式めっき法（気相成膜法）の中でも、イオンプレーティングが特に好ましい。
【００９４】
第３の領域１３の形成方法としてイオンプレーティングを適用することにより、上記のような効果はより顕著なものとなる。すなわち、第３の領域１３の形成方法としてイオンプレーティングを適用することにより、均一な膜厚を有し、均質で、かつ、第１の領域１１等との密着性が特に優れた第３の領域１３をより確実に形成することができる。その結果、最終的に得られる時計用部品１０の審美的外観、耐久性をさらに優れたものとすることができる。
【００９５】
また、第３の領域１３の形成方法としてイオンプレーティングを適用することにより、形成すべき第３の領域１３が比較的薄いものであっても、膜厚のばらつきを特に小さいものとすることができる。
【００９６】
また、第３の領域１３の形成方法としてイオンプレーティングを適用することにより、例えば、第３の領域１３中の各部位における酸素の含有率等をより確実に制御することができる。
【００９７】
また、第３の領域１３を乾式めっき法により形成する場合、例えば、ターゲットを変更することにより、基材５を装置内から取り出すことなく、同一装置内で、第２の領域１２および第３の領域１３を引き続いて形成することができる。
【００９８】
これにより、第２の領域１２と第３の領域１３との密着性が特に優れたものとなるとともに、時計用部品１０の生産性も向上する。
【００９９】
≪調色膜≫
調色膜２は、金属酸化物の多層膜で構成されたものである。言い換えると、調色膜２は、複数の金属酸化物層２１を備える積層体である。
【０１００】
調色膜２（金属酸化物層２１）は、金属材料の酸化物で構成されたものであればよいが、調色膜２は、Ｔａ２Ｏ５、ＳｉＯ２、ＴｉＯ２、Ａｌ２Ｏ３、ＺｒＯ２、Ｎｂ２Ｏ５およびＨｆＯ２よりなる群から選択される少なくとも１種を含む材料で構成された層（金属酸化物層２１）を有するものであるのが好ましく、複数の金属酸化物層２１として、前記群から選択される互いに異なる材料で構成された層を有するものであるのがより好ましい。
【０１０１】
これにより、時計用部品１０の審美性をより優れたものとすることができるとともに、時計用部品１０全体として表現することのできる色調の範囲をより広いものとすることができる。また、これらの化合物は、各種の金属酸化物の中でも化学的安定性が特に高い材料であり、時計用部品１０全体としての外観の安定性、耐久性をより優れたものとすることができる。
【０１０２】
中でも、Ａｌ２Ｏ３およびＨｆＯ２は、硬度が特に高い材料であり、化学的な耐久性だけでなく、機械的な力に対しても優れた耐久性を有する。
【０１０３】
なお、調色膜２（金属酸化物層２１）は、主として金属酸化物で構成されたものであればよく、金属酸化物以外の成分を含むものであってもよい。ただし、調色膜２（金属酸化物層２１）中における金属酸化物以外の成分の含有率は、５質量％以下であるのが好ましく、１質量％以下であるのがより好ましい。
【０１０４】
また、調色膜２は、金属酸化物層２１以外の図示しない層を、例えば金属酸化物層２１間に設けられた中間層として有していてもよい。
【０１０５】
調色膜２の厚さは、１００ｎｍ以上２０００ｎｍ以下であるのが好ましく、１５０ｎｍ以上１０００ｎｍ以下であるのがより好ましく、２００ｎｍ以上８００ｎｍ以下であるのがさらに好ましい。
【０１０６】
これにより、時計用部品１０の審美性をより優れたものとすることができ、色再現域をより広いものとすることができるとともに、調色膜２の不本意な剥離等をより効果的に防止することができ、時計用部品１０の耐久性、信頼性をより優れたものとすることができ、また、時計用部品１０の生産性をより優れたものとすることができる。
【０１０７】
なお、調色膜２は、各部位で均一な厚さを有するものであってもよいし、厚さが異なる領域を有するものであってもよい。
これにより、時計用部品１０の外観の角度依存性を各部位で異なるものとすることができ、外光の入射方向に対する角度（傾き）を変化させた場合における時計用部品１０の外観に多様性を持たせることができる。
【０１０８】
調色膜２を構成する各層（各金属酸化物層２１）の厚さは、それぞれ、１０ｎｍ以上３００ｎｍ以下であるのが好ましく、１５ｎｍ以上２００ｎｍ以下であるのがより好ましく、２５ｎｍ以上１５０ｎｍ以下であるのがさらに好ましい。
【０１０９】
これにより、時計用部品１０の審美性をより優れたものとすることができ、色再現域をより広いものとすることができるとともに、調色膜２の不本意な剥離等をより効果的に防止することができ、時計用部品１０の耐久性、信頼性をより優れたものとすることができる。
【０１１０】
調色膜２を構成する金属酸化物層２１の数は、２以上であるのが好ましく、３以上であるのがより好ましい。
【０１１１】
これにより、時計用部品１０の審美性をより優れたものとすることができ、色再現域をより広いものとすることができるとともに、調色膜２の不本意な剥離等をより効果的に防止することができ、時計用部品１０の耐久性、信頼性をより優れたものとすることができる。
【０１１２】
調色膜２の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング、レーザーアブレーション等の乾式めっき法（気相成膜法）、溶射等が挙げられるが、乾式めっき法（気相成膜法）が好ましい。
【０１１３】
調色膜２の形成方法として乾式めっき法（気相成膜法）を適用することにより、均一な膜厚を有し、均質で、かつ、第２の領域１２等との密着性が特に優れた調色膜２を確実に形成することができる。その結果、時計用部品１０の審美的外観、耐久性を特に優れたものとすることができる。
【０１１４】
また、調色膜２の形成方法として乾式めっき法（気相成膜法）を適用することにより、形成すべき調色膜２を構成する各金属酸化物層２１が比較的薄いものであっても、膜厚のばらつきを十分に小さいものとすることができる。このため、時計用部品１０の信頼性を向上させる上でも有利である。
【０１１５】
また、調色膜２の形成方法として乾式めっき法（気相成膜法）を適用することにより、調色膜２中の各部位（各金属酸化物層２１）における酸素の含有率をより確実に制御することができる。
【０１１６】
上記のような乾式めっき法（気相成膜法）の中でも、イオンプレーティングが特に好ましい。
【０１１７】
調色膜２の形成方法としてイオンプレーティングを適用することにより、上記のような効果はより顕著なものとなる。すなわち、調色膜２の形成方法としてイオンプレーティングを適用することにより、均一な膜厚を有し、均質で、かつ、第２の領域１２等との密着性が特に優れた調色膜２をより確実に形成することができる。その結果、最終的に得られる時計用部品１０の審美的外観、耐久性をさらに優れたものとすることができる。
【０１１８】
また、調色膜２の形成方法としてイオンプレーティングを適用することにより、形成すべき調色膜２を構成する各金属酸化物層２１が比較的薄いものであっても、膜厚のばらつきを特に小さいものとすることができる。
【０１１９】
また、調色膜２の形成方法としてイオンプレーティングを適用することにより、調色膜２中の各部位（各金属酸化物層２１）における酸素の含有率をより確実に制御することができる。
【０１２０】
また、調色膜２を乾式めっき法により形成する場合、例えば、ターゲットを複数セットすることにより、基材５を装置内から取り出すことなく、同一装置内で、調色膜２を構成する各金属酸化物層２１を引き続いて形成することができる。
【０１２１】
これにより、調色膜２を構成する各層間での密着性が特に優れたものとなるとともに、時計用部品１０の生産性も向上する。
【０１２２】
［第２実施形態］
次に、第２実施形態の時計用部品について説明する。
図２は、本発明の時計用部品の第２実施形態を模式的に示す断面図である。以下の説明では、前述した実施形態との相違点について中心的に説明し、同様の事項についての説明は省略する。
【０１２３】
本実施形態の時計用部品１０は、Ｔｉの窒化物および炭化物、Ｃｒの窒化物および炭化物、ならびに、金属材料のいずれをも実質的に含まない材料で構成された基材５と、金属光沢を呈する金属光沢部１と、金属酸化物の多層膜で構成され、色調を調整する機能を有する調色膜２とが、この順に積層された構造を有しており、金属光沢部１は、第１の材料で構成された被膜６としての第１の領域１１と、第２の材料で構成された膜状の第２の領域１２と、第１の領域１１と第２の領域１２との間に設けられ光透過性を有する材料で構成された膜状の第３の領域１３とが、基材５側からこの順に積層された構造を有している。言い換えると、本実施形態の時計用部品１０では、金属光沢部１を構成する第１の領域１１は、Ｔｉの窒化物および炭化物、Ｃｒの窒化物および炭化物、ならびに、金属材料のいずれをも実質的に含まない材料で構成された基材５上に設けられた被膜６である。
【０１２４】
このように、基材５とは異なる部位として、第１の領域１１としての被膜６を設けることにより、基材５の構成材料等の選択の幅が広がる。例えば、ガラス、セラミックス、プラスチック材料等も基材５の構成材料として好適に用いることができ、時計用部品１０の成形方法の選択の幅、時計における時計用部品１０の配置部位の選択の幅等をより広いものとすることができる。また、時計用部品１０全体としての、金属材料の使用量をより少ないものとすることができる。これにより、例えば、時計用部品１０の軽量化に寄与することができる。また、時計用部品１０の電波透過性を優れたものとすることができ、例えば、時計用部品１０を電波時計等に好適に適用することができる。また、基材５として光透過性を有する材料で構成されたものを用い、被膜６の厚さを比較的薄いものとすることにより、時計用部品１０全体として、優れた光沢感、審美性を発揮しつつ、十分な光透過性を確保することができる。その結果、時計用部品１０を、例えば、風防ガラスやスケルトンタイプの裏蓋のように光透過性が求められる部品に好適に適用することができる。
【０１２５】
≪基材≫
本実施形態において、基材５の構成材料としては、例えば、サファイアガラス、ソーダガラス、結晶性ガラス、石英ガラス、鉛ガラス、カリウムガラス、ホウケイ酸ガラス、無アルカリガラス等のガラス材料、アルミナ、チタニア等のセラミックス材料、各種熱可塑性樹脂、各種硬化性樹脂等のプラスチック材料等が挙げられる。
【０１２６】
なお、本実施形態において、基材５は、Ｔｉの窒化物および炭化物、Ｃｒの窒化物および炭化物、ならびに、金属材料のいずれをも実質的に含まないものであればよく、少量であれば、例えば、フィラーや不可避成分等として、Ｔｉの窒化物もしくは炭化物、Ｃｒの窒化物もしくは炭化物、または、金属材料を含んでいてもよい。例えば、基材５は、Ｔｉの窒化物および炭化物、Ｃｒの窒化物および炭化物、ならびに、金属材料を、これらの含有率の和が５質量％以下の含有率で含んでいてもよい。このような場合、前述したような効果が十分に得られる。
【０１２７】
≪被膜（第１の領域）≫
本実施形態においては、被膜６が第１の領域１１として機能する。
被膜６の構成材料としては、前述した実施形態での基材５（第１の領域１１）で挙げたものと同様である。すなわち、本実施形態において、被膜６は、第１の材料で構成されている。
【０１２８】
被膜６の厚さは、１０ｎｍ以上５０００ｎｍ以下であるのが好ましく、２０ｎｍ以上３０００ｎｍ以下であるのがより好ましく、３０ｎｍ以上５００ｎｍ以下であるのがさらに好ましい。
【０１２９】
これにより、時計用部品１０全体としての光沢感、審美性をより優れたものとすることができるとともに、被膜６の不本意な剥離等をより効果的に防止し、時計用部品１０の耐久性をより優れたものとすることができるとともに、時計用部品１０の生産性をより優れたものとすることができる。
【０１３０】
被膜６は、各部位で均一な組成を有するものであってもよいし、組成の異なる部位を有するものであってもよい。例えば、被膜６は、複数の層が積層された積層体や、組成が傾斜的に変化する傾斜材料（例えば、厚さ方向に組成が傾斜的に変化する傾斜材料等）で構成されたもの等であってもよい。
【０１３１】
被膜６の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング、レーザーアブレーション等の乾式めっき法（気相成膜法）、溶射等が挙げられるが、乾式めっき法（気相成膜法）が好ましい。
【０１３２】
被膜６の形成方法として乾式めっき法（気相成膜法）を適用することにより、均一な膜厚を有し、均質で、かつ、基材５等との密着性が特に優れた被膜６を確実に形成することができる。その結果、時計用部品１０の審美的外観、耐久性を特に優れたものとすることができる。
【０１３３】
また、被膜６の形成方法として乾式めっき法（気相成膜法）を適用することにより、形成すべき被膜６が比較的薄いものであっても、膜厚のばらつきを十分に小さいものとすることができる。このため、時計用部品１０の信頼性を向上させる上でも有利である。
【０１３４】
上記のような乾式めっき法（気相成膜法）の中でも、イオンプレーティングが特に好ましい。
【０１３５】
被膜６の形成方法としてイオンプレーティングを適用することにより、上記のような効果はより顕著なものとなる。すなわち、被膜６の形成方法としてイオンプレーティングを適用することにより、均一な膜厚を有し、均質で、かつ、基材５等との密着性が特に優れた被膜６をより確実に形成することができる。その結果、最終的に得られる時計用部品１０の審美的外観、耐久性をさらに優れたものとすることができる。
【０１３６】
また、被膜６の形成方法としてイオンプレーティングを適用することにより、形成すべき被膜６が比較的薄いものであっても、膜厚のばらつきを特に小さいものとすることができる。
【０１３７】
［第３実施形態］
次に、第３実施形態の時計用部品について説明する。
図３は、本発明の時計用部品の第３実施形態を模式的に示す断面図である。以下の説明では、前述した実施形態との相違点について中心的に説明し、同様の事項についての説明は省略する。
【０１３８】
本実施形態の時計用部品１０では、基材５が光透過性を有するものであり、基材５と、調色膜２と、金属光沢部１とがこの順で積層されており、金属光沢部１においては、第２の領域１２と、第３の領域１３と、第１の領域１１（被膜６）とが、調色膜２側からこの順で積層されている。
【０１３９】
このように、時計用部品１０を構成する各部材の配置は、前述したものと異なるものであってもよい。
【０１４０】
また、本実施形態のように、基材５と、調色膜２と、金属光沢部１とがこの順で積層されていることにより、観察者に、所定の厚みを有し、光透過性を有する基材５を介して、調色膜２、金属光沢部１を視認させることができるため、時計用部品１０の外観に奥行き感を持たせることができる。
【０１４１】
基材５は、光透過性を有するものであればよいが、基材５についての可視光の透過率（例えば、波長５５０ｎｍの光の透過率）は、８０％以上であるのが好ましく、８５％以上であるのがより好ましく、９０％以上であるのがさらに好ましい。
【０１４２】
これにより、上記のような配置にすることによる効果がより顕著に発揮され、時計用部品１０の審美性をより優れたものとすることができる。
【０１４３】
時計用部品１０は、時計を構成する部品であればいかなるものであってもよいが、時計の使用時において外部から視認しうる部品であるのが好ましく、具体的には、風防ガラス、ケース、ベゼル、裏蓋、バンド（バンドの駒、バンド中留、尾錠、バックル、バンド・バングル着脱機構等を含む）、文字板、時計用針、ローター、りゅうず（例えば、ネジロック式りゅうず等）、ボタン、ダイヤルリング、見切板等が挙げられ、中でも、風防ガラス、文字板、ケースまたはバンドであるのが好ましい。
【０１４４】
これらの部品（時計用部品）は、時計全体の外観に大きな影響を与えるものであるため、これらの部品に本発明が適用されることにより、時計全体としての審美性をより優れたものとすることができる。
【０１４５】
《時計》
次に、本発明の時計について説明する。
【０１４６】
図４は、本発明の時計（腕時計）の好適な実施形態を模式的に示す部分断面図である。
【０１４７】
本実施形態の腕時計（時計）Ｗ１０は、胴（ケース）Ｗ２２と、裏蓋Ｗ２３と、ベゼル（縁）Ｗ２４と、ガラス板（風防ガラス）Ｗ２５とを備えている。また、ケースＷ２２内には、図示しないムーブメント（例えば、文字板、針付きのもの）が収納されている。
【０１４８】
胴Ｗ２２には巻真パイプＷ２６が嵌入・固定され、この巻真パイプＷ２６内にはりゅうずＷ２７の軸部Ｗ２７１が回転可能に挿入されている。
【０１４９】
胴Ｗ２２とベゼルＷ２４とは、プラスチックパッキンＷ２８により固定され、ベゼルＷ２４とガラス板Ｗ２５とはプラスチックパッキンＷ２９により固定されている。
【０１５０】
また、胴Ｗ２２に対し裏蓋Ｗ２３が嵌合（または螺合）されており、これらの接合部（シール部）Ｗ５０には、リング状のゴムパッキン（裏蓋パッキン）Ｗ４０が圧縮状態で介挿されている。この構成によりシール部Ｗ５０が液密に封止され、防水機能が得られる。
【０１５１】
りゅうずＷ２７の軸部Ｗ２７１の途中の外周には溝Ｗ２７２が形成され、この溝Ｗ２７２内にはリング状のゴムパッキン（りゅうずパッキン）Ｗ３０が嵌合されている。ゴムパッキンＷ３０は巻真パイプＷ２６の内周面に密着し、該内周面と溝Ｗ２７２の内面との間で圧縮される。この構成により、りゅうずＷ２７と巻真パイプＷ２６との間が液密に封止され防水機能が得られる。なお、りゅうずＷ２７を回転操作したとき、ゴムパッキンＷ３０は軸部Ｗ２７１と共に回転し、巻真パイプＷ２６の内周面に密着しながら周方向に摺動する。
【０１５２】
本発明の時計としての腕時計Ｗ１０は、その構成部品のうち少なくとも１つが前述したような本発明の時計用部品で構成されたものである。言い換えると、本発明の時計は、本発明の時計用部品を備えたものである。
【０１５３】
これにより、貴金属を主材料として使用しなくても、優れた外観（金属光沢を呈する外観）、特に高級感を有する時計Ｗ１０を提供することができる。
【０１５４】
以上、本発明の好適な実施形態について説明したが、本発明は、これらに限定されるものではない。
【０１５５】
例えば、本発明の時計用部品、時計では、各部の構成は、同様の機能を発揮する任意の構成のものに置換することができ、また、任意の構成を付加することもできる。
例えば、金属光沢部と調色膜との間には、少なくとも１層の中間層を有していてもよい。
【０１５６】
また、金属光沢部は、第１の領域、第２の領域および第３の領域に加えて、これら以外の領域を有するものであってもよい。例えば、第１の領域と第３の領域との間や、第３の領域と第２の領域との間に、任意の層（膜）があってもよい。
【０１５７】
また、前述した実施形態では、金属光沢部の一方の面側に調色膜が設けられた構成について代表的に説明したが、金属光沢部の両側の面にそれぞれ調色膜が設けられていてもよい。
【０１５８】
また、時計用部品の表面の少なくとも一部には、耐食性、耐候性、耐水性、耐油性、耐擦傷性、耐摩耗性、耐変色性等を付与し、防錆、防汚、防曇、防傷等の効果を向上するコート層（保護層）等が形成されていてもよい。このようなコート層は、時計用部品の使用時等において除去されるものであってもよい。
【実施例】
【０１５９】
次に、本発明の具体的実施例について説明する。
［１］時計用部品の製造
【０１６０】
（実施例１）
まず、アルミニウム板を打ち抜き成形し、文字板の形状を有する基材（第１の領域）を作製し、その後、必要箇所を切削、研磨した。得られた基材は、略円盤状をなし、直径：約２７ｍｍ×厚さ：約０．５ｍｍであった。
【０１６１】
次に、この基材を洗浄した。基材の洗浄としては、まず、アルカリ電解脱脂を３０秒間行い、次いで、中和を１０秒間、水洗を１０秒間、純水洗浄を１０秒間行った。
【０１６２】
次に、イオンプレーティングにより、基材の一方の面に、ＳｉＯ２で構成された厚さ１３１ｎｍの第３の領域を形成した。
【０１６３】
引き続き、イオンプレーティングにより、第３の領域の表面に、Ａｌで構成された厚さ６ｎｍの第２の領域を形成した。これにより、第１の領域、第２の領域および第３の領域からなる金属光沢部を形成した。
【０１６４】
引き続き、イオンプレーティングにより、第３の領域の表面に、金属酸化物の多層膜で構成された調色膜を形成し、時計用部品としての文字板を得た。
【０１６５】
調色膜は、第３の領域側から、ＴｉＯ２層（厚さ２２ｎｍ）、ＳｉＯ２層（厚さ１１３ｎｍ）、ＴｉＯ２層（厚さ４０ｎｍ）、ＳｉＯ２層（厚さ５０ｎｍ）およびＴｉＯ２層（厚さ２７ｎｍ）がこの順に積層されたものとして形成した。
【０１６６】
（実施例２）
まず、ポリカーボネートを用いて、圧縮成形により、文字板の形状を有する基材を作製し、その後、必要箇所を切削、研磨した。得られた基材は、略円盤状をなし、直径：約２７ｍｍ×厚さ：約０．５ｍｍであった。
【０１６７】
次に、この基材を洗浄した。基材の洗浄としては、まず、アルカリ浸漬脱脂を３０秒間行い、その後、中和を１０秒間、水洗を１０秒間、純水洗浄を１０秒間行った。
【０１６８】
次に、イオンプレーティングにより、基材の一方の面に、ＴｉＮで構成された厚さ１００ｎｍの被膜（第１の領域）を形成した。
【０１６９】
引き続き、イオンプレーティングにより、被膜の表面に、ＳｉＯ２で構成された厚さ１２４ｎｍの第３の領域を形成した。
【０１７０】
引き続き、イオンプレーティングにより、第３の領域の表面に、ＴｉＮで構成された厚さ８０ｎｍの第２の領域を形成した。これにより、第１の領域、第２の領域および第３の領域からなる金属光沢部を形成した。
【０１７１】
引き続き、イオンプレーティングにより、被膜（金属光沢部）の表面に、金属酸化物の多層膜で構成された調色膜を形成し、時計用部品としての文字板を得た。
【０１７２】
調色膜は、被膜（金属光沢部）側から、ＳｉＯ２層（厚さ６６ｎｍ）、Ｔａ２Ｏ５層（厚さ６８ｎｍ）、ＳｉＯ２層（厚さ１３５ｎｍ）およびＴａ２Ｏ５層（厚さ８４ｎｍ）がこの順に積層されたものとして形成した。
【０１７３】
（実施例３）
被膜（金属光沢部）形成時における成膜条件、調色膜形成時における成膜条件を調整することにより、被膜（金属光沢部）および調色膜の構成を表１に示すようにした以外は、前記実施例２と同様にして時計用部品（文字板）を製造した。
【０１７４】
（実施例４）
まず、風防ガラス形状を有する無機ガラス製の基材を用意した。
【０１７５】
次に、この基材を洗浄した。基材の洗浄としては、まず、アルカリ浸漬脱脂を３０秒間行い、その後、中和を１０秒間、水洗を１０秒間、純水洗浄を１０秒間行った。
【０１７６】
次に、イオンプレーティングにより、基材の一方の面に、金属酸化物の多層膜で構成された調色膜を形成した。
【０１７７】
調色膜は、基材側から、ＴｉＯ２層（厚さ３６ｎｍ）、ＳｉＯ２層（厚さ５０ｎｍ）、ＴｉＯ２層（厚さ４５ｎｍ）、ＳｉＯ２層（厚さ７８ｎｍ）およびＴｉＯ２層（厚さ７０ｎｍ）がこの順に積層されたものとして形成した。
【０１７８】
引き続き、イオンプレーティングにより、調色膜の表面に、Ｔｉで構成された厚さ１９ｎｍの被膜（第２の領域）を形成した。
【０１７９】
引き続き、イオンプレーティングにより、第２の領域の表面に、ＳｉＯ２で構成された厚さ１３５ｎｍの第３の領域を形成した。
引き続き、イオンプレーティングにより、第３の領域の表面に、Ｔｉで構成された厚さ３２ｎｍの被膜（第１の領域）を形成し、時計用部品としての風防ガラスを得た。
【０１８０】
（実施例５）
まず、アルミニウム板を打ち抜き成形し、文字板の形状を有する基材（第１の領域）を作製し、その後、必要箇所を切削、研磨した。得られた基材は、略円盤状をなし、直径：約２７ｍｍ×厚さ：約０．５ｍｍであった。
【０１８１】
次に、この基材を洗浄した。基材の洗浄としては、まず、アルカリ電解脱脂を３０秒間行い、次いで、中和を１０秒間、水洗を１０秒間、純水洗浄を１０秒間行った。
【０１８２】
次に、イオンプレーティングにより、基材の一方の面に、ＳｉＯ２で構成された厚さ１３０ｎｍの第３の領域を形成した。
【０１８３】
引き続き、イオンプレーティングにより、第３の領域の表面に、Ａｌで構成された厚さ６ｎｍの第２の領域を形成した。これにより、第１の領域、第２の領域および第３の領域からなる金属光沢部を形成した。
【０１８４】
引き続き、イオンプレーティングにより、第３の領域の表面に、金属酸化物の多層膜で構成された調色膜を形成し、時計用部品としての文字板を得た。
【０１８５】
調色膜は、第３の領域側から、Ｎｂ２Ｏ５層（厚さ２２ｎｍ）、ＳｉＯ２層（厚さ１１４ｎｍ）、Ｎｂ２Ｏ５層（厚さ３８ｎｍ）、ＳｉＯ２層（厚さ５３ｎｍ）およびＮｂ２Ｏ５層（厚さ２５ｎｍ）がこの順に積層されたものとして形成した。
【０１８６】
（実施例６）
まず、アルミニウム板を打ち抜き成形し、文字板の形状を有する基材（第１の領域）を作製し、その後、必要箇所を切削、研磨した。得られた基材は、略円盤状をなし、直径：約２７ｍｍ×厚さ：約０．５ｍｍであった。
【０１８７】
次に、この基材を洗浄した。基材の洗浄としては、まず、アルカリ電解脱脂を３０秒間行い、次いで、中和を１０秒間、水洗を１０秒間、純水洗浄を１０秒間行った。
【０１８８】
次に、イオンプレーティングにより、基材の一方の面に、ＳｉＯ２で構成された厚さ１３８ｎｍの第３の領域を形成した。
【０１８９】
引き続き、イオンプレーティングにより、第３の領域の表面に、Ａｌで構成された厚さ６ｎｍの第２の領域を形成した。これにより、第１の領域、第２の領域および第３の領域からなる金属光沢部を形成した。
【０１９０】
引き続き、イオンプレーティングにより、第３の領域の表面に、金属酸化物の多層膜で構成された調色膜を形成し、時計用部品としての文字板を得た。
【０１９１】
調色膜は、第３の領域側から、ＺｒＯ２層（厚さ２３ｎｍ）、ＳｉＯ２層（厚さ１２５ｎｍ）、ＺｒＯ２層（厚さ３７ｎｍ）、ＳｉＯ２層（厚さ５６ｎｍ）およびＺｒＯ２層（厚さ３０ｍ）がこの順に積層されたものとして形成した。
【０１９２】
（実施例７）
まず、ステンレス鋼製の板材を打ち抜き成形し、文字板の形状を有する基材を作製し、その後、必要箇所を切削、研磨した。得られた基材は、略円盤状をなし、直径：約２７ｍｍ×厚さ：約０．５ｍｍであった。
【０１９３】
次に、この基材を洗浄した。基材の洗浄としては、まず、アルカリ電解脱脂を３０秒間行い、次いで、中和を１０秒間、水洗を１０秒間、純水洗浄を１０秒間行った。
【０１９４】
次に、イオンプレーティングにより、基材の一方の面に、ＴｉＣＮで構成された厚さ１５０ｎｍの被膜（第１の領域）を形成した。
【０１９５】
引き続き、イオンプレーティングにより、被膜の表面に、ＳｉＯ２で構成された厚さ２０５ｎｍの第３の領域を形成した。
【０１９６】
引き続き、イオンプレーティングにより、第３の領域の表面に、ＴｉＣＮで構成された厚さ８０ｎｍの第２の領域を形成した。
【０１９７】
引き続き、イオンプレーティングにより、第３の領域の表面に、金属酸化物の多層膜で構成された調色膜を形成し、時計用部品としての文字板を得た。
【０１９８】
調色膜は、被膜（金属光沢部）側から、ＺｒＯ２層（厚さ１２０ｎｍ）およびＳｉＯ２層（厚さ７７ｎｍ）がこの順に積層されたものとして形成した。
【０１９９】
（実施例８〜１０）
被膜（第１の領域、第３の領域、第２の領域）形成時における成膜条件、調色膜形成時における成膜条件を調整することにより、表１に示すような構成にした以外は、前記実施例７と同様にして時計用部品（文字板）を製造した。
【０２００】
（実施例１１、１２）
被膜（金属光沢部）形成時における成膜条件、調色膜形成時における成膜条件を調整することにより、被膜（金属光沢部）および調色膜の構成を表１に示すようにした以外は、前記実施例２と同様にして時計用部品（文字板）を製造した。
【０２０１】
（比較例１）
調色膜を形成しなかった以外は、前記実施例１と同様にして時計用部品（文字板）を製造した。
【０２０２】
（比較例２）
基材としてステンレス鋼で構成されたものを用い、第２の領域および第３の領域を形成しなかった以外は、前記実施例１と同様にして時計用部品（文字板）を製造した。
【０２０３】
（比較例３）
鋳造により、Ａｕ製の円盤状の部材を作製し、その後、必要箇所を切削、研磨し、直径：約２７ｍｍ×厚さ：約０．５ｍｍの寸法の文字板（時計用部品）を得た。すなわち、本比較例の時計用部品は、金無垢の材料で構成されたものである。
【０２０４】
各実施例および比較例の時計用部品の構成を表１にまとめて示す。なお、基材を除く各部位の厚さは、括弧書きで示した。また、表中、ポリカーボネートをＰＣ、無機ガラスをＧ、ステンレス鋼をＳＵＳで示した。また、時計用部品を構成する各部位について、表中に示す成分の含有率は、いずれも、９９．９質量％以上であった。
【０２０５】
また、前記各実施例のうちＴｉＣで構成された層を有するものについては、いずれも、当該層におけるＣ（炭素）の含有率は、５０質量％以上６０質量％以下の範囲内の値であった。
【０２０６】
また、前記各実施例のうちＴｉＮで構成された層を有するものについては、いずれも、当該層におけるＮ（窒素）の含有率は、５０質量％以上６０質量％以下の範囲内の値であった。
【０２０７】
また、前記各実施例のうちＴｉＣＮで構成された層を有するものについては、いずれも、当該層におけるＣ（炭素）の含有率は、５質量％以上１５質量％以下の範囲内の値であり、かつ、当該層におけるＮ（窒素）の含有率は、１質量％以上５質量％以下の範囲内の値であった。
【０２０８】
【表１】
2018124268.tif 000003
【０２０９】
［２］評価
上記各実施例および比較例で製造した各時計用部品について、目視による観察を行った。
【０２１０】
その結果、前記各実施例の時計用部品は、いずれも、高級感にあふれる優れた外観を呈していた。特に、実施例２、９、１１、１２の時計用部品は、比較例２と同様に、高級感のある金色を呈しており、実施例１、３、４、５、６では、高級感のある青みがかった光沢を呈する優れた外観が得られた。また、第１の領域および第２の領域が、Ｔｉの炭窒化物、Ｃｒの炭窒化物で構成されている実施例７、８の時計用部品では、ピンクゴールドに類似の高級感のある外観が得られた。また、実施例１０の時計用部品では、青みのある黒色の外観が得られた。また、前記各実施例の時計用部品では、時計用部品の外観の角度依存性が低く、幅広い視野角で、安定的に優れた審美性が得られた。また、標準光源Ｄ５０を用いたときの、実施例１についてのＬ＊は５３．０、ａ＊は１６．９、ｂ＊は−６８．７であり、実施例２についてのＬ＊は８５．１、ａ＊は９．７、ｂ＊は４０．８であり、実施例３についてのＬ＊は３４．３、ａ＊は４２．１、ｂ＊は−９５．７であり、実施例４についてのＬ＊は３０．４、ａ＊は５５．４、ｂ＊は−１０３．３であり、実施例５についてのＬ＊は５２．７、ａ＊は１８．０、ｂ＊は−６９．０であり、実施例６についてのＬ＊は５３．７、ａ＊は１７．７、ｂ＊は−６８．２であり、実施例７についてのＬ＊は８４．９、ａ＊は１１．６、ｂ＊は２２．６であり、実施例８についてのＬ＊は８５．０、ａ＊は１１．９、ｂ＊は２４．８であり、実施例９についてのＬ＊は８８．２、ａ＊は１０．４、ｂ＊は３６．８であり、実施例１０についてのＬ＊は２５．０、ａ＊は−４．３、ｂ＊は−４３．６であり、実施例１１についてのＬ＊は８８．２、ａ＊は１０．４、ｂ＊は３６．８であり、実施例１２についてのＬ＊は８７．７、ａ＊は８．５、ｂ＊は３８．１であった。
【０２１１】
これに対し、比較例１では、高級感に劣った外観しか得られなかった。比較例２では、比較例１に比べて審美性の向上は認められたものの、時計用部品の外観の角度依存性を大きく、観察方向が狭い角度の範囲から外れると審美性が低下し、安定的に優れた審美性が得られなかった。また、比較例３については、優れた外観を呈していたものの、時計用部品の製造に多量の貴金属を必要とした。
【０２１２】
なお、実施例１〜３、５〜１２については、基材とは反対側の面から観察を行い、実施例４については、基材側の面から観察を行った。
【０２１３】
基材の形状をケース、バンドに変更した以外は、前記各実施例および比較例と同様にして時計用部品（ケース、バンド）を製造して、前記と同様の評価を行ったところ、前記と同様の結果が得られた。
【０２１４】
また、第１の領域および第２の領域の材料として、Ａｌの代わりに、Ｃｒを用いた以外は、前記実施例１、５、６と同様にして時計用部品を製造して、前記と同様の評価を行ったところ、前記と同様の結果が得られた。
【０２１５】
また、前記各実施例および比較例で製造した時計用部品を用いて、図４に示すような腕時計を組み立てた。これらの腕時計にて、上記と同様な評価を行ったところ、上記と同様の結果が得られた。
【符号の説明】
【０２１６】
１０…時計用部品、１…金属光沢部、１１…第１の領域、１２…第２の領域、１３…第３の領域、２…調色膜、２１…金属酸化物層、５…基材、６…被膜、Ｗ１０…腕時計（時計）、Ｗ２２…胴（ケース）、Ｗ２３…裏蓋、Ｗ２４…ベゼル（縁）、Ｗ２５…ガラス板（風防ガラス）、Ｗ２６…巻真パイプ、Ｗ２７…りゅうず、Ｗ２７１…軸部、Ｗ２７２…溝、Ｗ２８…プラスチックパッキン、Ｗ２９…プラスチックパッキン、Ｗ３０…ゴムパッキン（りゅうずパッキン）、Ｗ４０…ゴムパッキン（裏蓋パッキン）、Ｗ５０…接合部（シール部）
【図１】
2018124268.tif 000004
【図２】
2018124268.tif 000005
【図３】
2018124268.tif 000006
【図４】
2018124268.tif 000007